먼저 , 진공 유도 용해 에 의해 표 1 에 나타낸 조성 의 슬라브 를 두께 60 mm , 폭 175 mm 로 제조 한다 . 이 슬라브 를 1200 ℃ 에서 1 시간 재 가열 을 실시 한 후 열연 두께 4 . 3 mm 가 되 도록 열간 압연 하 여 열 연강판 을 제조 한다 . 열간 압연 마무리 온도 는 Ar 3 변태점 이상 으로 하 며 , ROT 냉각 속도 는 10 ℃/ 초 와 30 ℃/ 초로 냉각 하 여서 목표 한 열연 권 취 온도 까지 냉각 한 후 에 300 - 600 ℃ 로 미리 가열 된 로 에 1 시간 유지 후 로 냉 시킴 에 의하 여 열연 권 취 를 모사 한다 . 이 열 연강판 을 구상화 소둔 강판 으로 제조 한다 . 이때 구상화 소둔 열처리 는 700 ℃ 에서 행하 며 , 그 결과 를 본 발명 의 실시 예 들 로서 표 2 에 개시 되 어 있 다 .